(57)【特許請求の範囲】
【請求項１】
プラセオジム（Ｐｒ）、ネオジム（Ｎｄ）、鉄（Ｆｅ）、コバルト（Ｃｏ）、ニオブ（Ｎｂ）、イットリウム（Ｙ）、およびホウ素（Ｂ）から成る合金溶湯を回転するロールに供給して急速冷却し、急冷薄帯を得る薄帯製造ステップと、
前記急冷薄帯を、１５０〜２５０℃／ｍｉｎの範囲の昇温速度で熱処理して、前記急冷薄帯を結晶化させる結晶化ステップと、
を経て得られる合金薄帯の組成を、Ｒ（但し、Ｒは少なくともＮｄ及びＰｒを含む）ａＦｅ１００−ａ−ｂ−ｃ−ｄ−ｅＣｏｂＮｂｃＹｄＢｅ（但し、ａ＝１１．０〜１３．０、ｂ＝８．０〜１１．０、ｃ＝０．１〜２．０、ｄ＝０．３〜０．８、ｅ＝５．５〜１０）に設定することを特徴とする希土類磁石用合金薄帯の製造方法。
【請求項２】
前記回転するロールの周速度を１５〜２２．５ｍ／ｓｅｃの範囲に設定することを特徴とする請求項１に記載の希土類磁石用合金薄帯の製造方法。
【請求項３】
前記熱処理の熱処理温度を６００〜６７５℃の範囲に設定することを特徴とする請求項１又は２のいずれか一項に記載の希土類磁石用合金薄帯の製造方法。
【請求項４】
前記熱処理の熱処理時間を０〜１５分の範囲に設定することを特徴とする請求項１〜３のいずれか一項に記載の希土類磁石用合金薄帯の製造方法。
【請求項５】
前記結晶化によって、少なくともα−Ｆｅ型ソフト相およびＲ２Ｆｅ１４Ｂ型ハード相を組織構造として形成することを特徴とする請求項１〜４のいずれか一項に記載の希土類磁石用合金薄帯の製造方法。
【請求項６】
前記組織構造において実質的に観察される結晶粒の平均粒径が３０〜６０ｎｍであることを特徴とする請求項５に記載の希土類磁石用合金薄帯の製造方法。
【請求項７】
請求項１に記載の希土類磁石用合金薄帯の製造方法により得られることを特徴とする希土類磁石用合金。
【請求項８】
請求項１に記載の希土類磁石用合金薄帯の製造方法により得られることを特徴とする希土類磁石用合金粉末。
【請求項９】
請求項８に記載の希土類磁石用合金粉末をボンド材で成形したことを特徴とする希土類ボンド磁石。
【請求項１０】
組成が、ＲａＦｅ１００−ａ−ｂ−ｃ−ｄ−ｅＣｏｂＮｂｃＹｄＢｅ（但し、ＲはＮｄ及び／又はＰｒ、ａ＝１１．０〜１３．０、ｂ＝８．０〜１１．０、ｃ＝０．１〜２．０、ｄ＝０．３〜０．８、ｅ＝５．５〜１０）で表わされることを特徴とする希土類磁石用合金薄帯。
【発明の詳細な説明】
【技術分野】
【０００１】
本発明は、磁気特性、特に熱安定性を向上させた希土類磁石に関する。
【背景技術】
【０００２】
ボンド磁石は、磁石粉末を樹脂やゴムで固めて作製されるものであるため、その形状の制御が自在であり、寸法精度を容易に高めることが可能である。このため、前記ボンド磁石は、電気製品や自動車部品等の各種用途に広く使用されている。
【０００３】
近年、電気製品や自動車部品については、その小型化・軽量化が求められており、これらに使用されるボンド磁石に対しては、磁気特性を低下させずに小型化を実現することが強く要求されている。この要求に応えるためには、磁石の高性能化が必要である。具体的には、残留磁束密度および保磁力を向上させ、最大エネルギー積を高めることが求められる。
【０００４】
磁気特性を高めるための方策として、磁石粉末の磁石組成や磁石構造の改良が提案されている。磁石組成に関しては、マグネトプランバイト型フェライトを用いたフェライトボンド磁石が汎用されていた。しかし、フェライトボンド磁石の磁気特性は、残留磁束密度Ｂｒ、保磁力ＨｃJ、および最大エネルギー積（ＢＨ）maxが比較的低い。このため、最大エネルギー積がフェライトボンド磁石の倍以上になるＮｄ２Ｆｅ１４Ｂ系ボンド磁石が普及した。Ｎｄ２Ｆｅ１４Ｂ系ボンド磁石は、原料合金の溶湯を回転ロールに供給して得られる急冷薄帯を用いて製造される。
【０００５】
磁石構造の改良に関しては、交換スプリング磁石が、新たな磁石材料として注目を集めている。前記交換スプリング磁石は、永久磁石相（ハード相）と軟磁性相（ソフト相）とがナノサイズで混在する構造のものである。前記交換スプリング磁石は、高い磁束密度を有するソフト相を含有するため、磁石全体としての磁束密度が向上し、磁気特性の向上が図れる。
【０００６】
上述のような改良により磁気特性の向上が進行しているが、上述した希土類ボンド磁石に対しては、熱安定性に劣るという課題が指摘されている。前記希土類ボンド磁石が自動車の駆動系などの高温環境下に曝される部位に適用される場合には、前記希土類ボンド磁石に対しては、熱安定性に優れ、不可逆減磁率が小さいことが特に求められる。
【０００７】
前記希土類ボンド磁石の熱安定性を向上させる手段としては、磁石粉末の表面に、複数の凸条または溝を形成することによって、熱安定性を向上させる技術が開示されている（特許文献１参照）。ただし、特許文献１に開示された技術には、自動車の駆動系などの高温環境下における使用を考えた場合、より一層の熱安定性の向上が求められる。
【０００８】
希土類ボンド磁石の熱安定性を向上させる他の手段としては、磁石組成、急冷薄帯の製造条件、急冷薄帯の熱処理条件を制御することによって熱安定性を向上させる方法が、本発明者らの一人によって開発されている（非特許文献２および非特許文献３参照）。
【０００９】
非特許文献２は、Ｐｒ−Ｎｄ−Ｆｅ−Ｃｏ−Ｂに、ＮｂおよびＶを加えた交換スプリング磁石を対象とするものであり、非特許文献２では、交換スプリング磁石の磁石組成、急冷薄帯製造時のロール周速度、急冷薄帯の熱処理温度、および急冷薄帯の熱処理時間を変化させて、各条件が磁気特性に与える影響を調査し、熱安定性を向上させる技術が開示されている。また、Ｐｒ−Ｎｄ−Ｆｅ源として安価なジジムが使用できることを示している。
【発明の開示】
【発明が解決しようとする課題】
【００１０】
しかしながら、非特許文献２に開示された交換スプリング磁石においては、自動車の駆動系などの高温環境下における使用を考えた場合、より一層の熱安定性の向上が求められる。
【００１１】
非特許文献３においては、Ｐｒ−Ｎｄ−Ｆｅ−Ｃｏ−Ｎｂ−Ｖ−ＢにＴｂを加えた交換スプリング磁石について、磁石組成、急冷薄帯製造時のロール周速度、急冷薄帯の熱処理温度、および急冷薄帯の熱処理時間を変化させて、各条件が磁気特性に与える影響を調査し、熱安定性を向上させる技術が開示されている。またＰｒ−Ｎｄ−Ｆｅ源として安価なジジムが使用できることを示している。
【００１２】
しかしながら、非特許文献３に開示された交換スプリング磁石においては、熱安定性を付与するために添加しているＴｂは埋蔵量が非常に少ない高価な希少元素であるため、磁石の大幅なコストアップをもたらす。そこでＴｂを使用せずに熱安定性を十分向上させることが望ましい。
【特許文献１】特許第３２７７９３２号
【非特許文献１】山元，古澤，電気学会論文誌Ａ，１２５巻，１２号  （２００５）
【非特許文献２】Ｋ．  Ｆｕｒｕｓａｗａ，  Ｈ．  Ｙａｍａｍｏｔｏ，ＩＥＥＥ  ＴＲＡＮＳＡＣＴＩＯＮ  ＯＮ  ＭＡＧＮＥＴＩＣＳ，  ＶＯＬ．４１，ＮＯ．１０，ＯＣＴＯＢＥＲ  ２００５
【００１３】
本発明の目的は、高価な希少金属であるＴｂ、ＤｙやＨｏを用いることなく、かつ磁気特性および熱安定性に優れる希土類磁石を提供することにある。
【課題を解決するための手段】
【００１４】
前記目的を達成するため、本発明に係る希土類磁石用合金薄帯の製造方法は、プラセオジム（Ｐｒ）、ネオジム（Ｎｄ）、鉄（Ｆｅ）、コバルト（Ｃｏ）、ニオブ（Ｎｂ）、イットリウム（Ｙ）、およびホウ素（Ｂ）から成る合金溶湯を回転するロールに供給して急速冷却し、急冷薄帯を得る薄帯製造ステップと、前記急冷薄帯を、１５０〜２５０℃／ｍｉｎの範囲の昇温速度で熱処理して、前記急冷薄帯を結晶化させる結晶化ステップと、を経て得られる合金薄帯の組成を、Ｒ（但し、Ｒは少なくともＮｄ及びＰｒを含む）ａＦｅ１００−ａ−ｂ−ｃ−ｄ−ｅＣｏｂＮｂｃＹｄＢｅ（但し、ａ＝１１．０〜１３．０、ｂ＝８．０〜１１．０、ｃ＝０．１〜２．０、ｄ＝０．３〜０．８、ｅ＝５．５〜１０）に設定することを特徴とするものである。
【００１５】
本発明に係る希土類磁石用合金薄帯の製造方法を実施することにより、組成として、プラセオジム（Ｐｒ）、ネオジム（Ｎｄ）、鉄（Ｆｅ）、コバルト（Ｃｏ）、ニオブ（Ｎｂ）、イットリウム（Ｙ）、およびホウ素（Ｂ）を含み、急速冷却と熱処理により結晶化された組織構造である希土類磁石用合金薄帯が得られる。
【発明の効果】
【００１６】
以上説明したように、本発明によれば、高価な希少金属である、Ｔｂ、ＤｙやＨｏを用いることなく、磁気特性に優れ、熱安定性に優れる希土類ボンド磁石および、そのボンド磁石に適用して最適な磁性合金を提供することができる。
【発明を実施するための最良の形態】
【００１７】
以下、本発明の実施形態を詳細に説明する。
【００１８】
（実施形態１）
本発明の実施形態１に係る希土類磁石用合金薄帯の製造方法は基本的構成として、プラセオジム（Ｐｒ）、ネオジム（Ｎｄ）、鉄（Ｆｅ）、コバルト（Ｃｏ）、ニオブ（Ｎｂ）、イットリウム（Ｙ）およびホウ素（Ｂ）を含む合金溶湯を回転するロールに供給して、急冷薄帯を得る薄帯製造ステップと、前記急冷薄帯を、１５０〜２５０℃／ｍｉｎの範囲の昇温速度で熱処理して、前記急冷薄帯を結晶化させる結晶化ステップとを含むことを特徴とするものである。
【００１９】
本発明者らは、Ｐｒ−Ｎｄ−Ｆｅ−Ｃｏ−Ｎｂ−Ｂ合金にＹを添加すること、及び前記合金からなる急冷薄帯を結晶化させるための熱処理工程において、昇温速度を所定範囲に制御することによって、熱安定性に優れる希土類磁石が得られることを見出した。
【００２０】
本発明の実施形態１に係る製造方法を具体的に説明する。先ず、合金原料を溶解させて母合金を作製する。前記合金原料には、Ｐｒ，Ｎｄ，Ｆｅ，Ｃｏ，Ｎｂ，Ｂ及びＹの成分が含まれている。
【００２１】
次に、前記母合金を溶かして、その溶融している合金を回転するロールに供給して、急冷薄帯を得る。前記急冷薄帯を得るにあたって、本発明の実施形態では、合金溶湯を回転するロールの上に噴射して、前記合金溶湯合金を前記ロール上で急冷し、リボン状の合金薄帯を製造する液体急冷法を用いている。前記液体急冷法を用いるにあたって、その種類、ロールの材質、ロールの大きさなどについては、特に限定されない。例えば、前記ロールとしては、Ｃｒメッキを施した銅製のロールを用いることが可能である。前記ロールの大きさは、製造スケールに応じて決定することが望ましいものである。
【００２２】
用いられる合金原料は、合金薄帯の組成に応じて決定される。所望する組成となるように、合金原料を配合するとよい。本発明の実施形態に希土類磁石用合金薄帯は、その組成にＰｒ，Ｎｄ，Ｆｅ，Ｃｏ，Ｎｂ，Ｙ，Ｂを含む希土類磁石から構成されるものである。前記母合金は、組成Ｐｒ−Ｎｄ−Ｆｅ−Ｃｏ−Ｎｂ−Ｂの合金にＹを添加することによって作製されるため、前記母合金としては、比較的安価でかつ熱安定性に優れる希土類磁石合金を用いることが可能である。
【００２３】
Ｎｄ２Ｆｅ１４Ｂ系磁石の熱安定性向上のための一つの手段として、保磁力を増大させることが有効である。保磁力の向上は、Ｒ２Ｆｅ１４Ｂ結晶相のＲサイトをＴｂ、ＤｙやＨｏなどの元素で置換することで実現される場合がある。このことは次のように理解される。すなわち、Ｔｂ２Ｆｅ１４Ｂ結晶相やＤｙ２Ｆｅ１４Ｂ結晶相、Ｈｏ２Ｆｅ１４Ｂ結晶相が大きな異方性磁場を有するため、一部のＲサイトがＴｂ、ＤｙやＨｏで置換されたＲ２Ｆｅ１４Ｂ結晶相も異方性磁場が高められることに起因しているものとして理解される（非特許文献４  佐川，広沢，山本，松浦，藤村，固体物理２１，（１９８６），３７）。
【００２４】
これに対して、前記非特許文献４によれば、ＲサイトをＹで置換したＹ２Ｆｅ１４Ｂ結晶の異方性磁場は非常に小さく、ＲサイトをＹで置換したことが、保磁力向上ひいては耐熱性向上へ寄与するものとは考え難い。
【００２５】
上述した一般的な磁石の常識に反して、本発明者は、希土類元素であるＹを、Ｐｒ−Ｎｄ−Ｆｅ−Ｃｏ−Ｎｂ−Ｂ合金に添加することにより、熱安定性に優れる希土類磁石が得られることを見出した。しかしながら組成に占めるＹの比率が小さいことから、合金中にＹの存在形態を特定することはできなかった。
【００２６】
しかし、以下に示す実験結果から明らかなように、本発明者は、希土類元素であるＹを、Ｐｒ−Ｎｄ−Ｆｅ−Ｃｏ−Ｎｂ−Ｂ合金に添加することにより、熱安定性に優れる希土類磁石が得られることを実験に基づいて立証した。本発明による希土類磁石は、非特許文献４に示されているＲ２Ｆｅ１４Ｂ結晶相のＲサイトをＹにより元素置換することは異方性磁場を増大させる可能性が低いという希土類磁石の技術分野での一般常識を覆した点に特異性がある。本発明による熱安定性に優れる希土類磁石が得られるメカニズムは、ＲサイトをＹで元素置換した結晶相にＹの存在形態を特定することができなかったため、明らかでない。但し、実験により立証されているのであるから、Ｒ２Ｆｅ１４Ｂ結晶相のＲサイトへのＴｂ，Ｄｙ及び／又はＨｏの元素置換による異方性磁場の増大のメカニズムとは別のメカニズムによるものであると推測される。
【００２７】
本発明の実施形態において、Ｐｒ−Ｎｄ−Ｆｅ−Ｃｏ−Ｎｂ−Ｙ−Ｂ系磁石を得るには、合金薄帯中に、Ｐｒ、Ｎｄ、Ｆｅ、Ｃｏ、Ｎｂ、Ｙ、およびＢが含有されるように合金原料を配合する。ＰｒならびにＮｄの単体を用いる代わりに、工業的に安価である、ジジム（Ｄｉｄｙｍｉｕｍ、以下Ｄｉと表記する）を用い、その他の組成成分であるＦｅ，Ｃｏ，Ｎｂ，Ｙ，Ｂを単体で前記組成比に応じて配合することもできる。このＤｉには、Ｆｅ成分を含むＤｉｄｙｍｉｕｍ−Ｆｅ合金、あるいはＦｅ成分を含まないＤｉｄｙｍｉｕｍ合金のいずれを用いてもよい。Ｆｅ成分を含むＤｉｄｙｍｉｕｍ-Ｆｅ合金を用いた場合には、この合金にＦｅ成分が含まれているため、単体で含ませるＦｅ成分の組成比は、合金に含まれるＦｅ成分の組成比を差引いたものに設定する。また、Ｄｉとしては、Ｎｄを７７〜７９重量％,Ｐｒを２１〜２３重量％含有するＤｉを用いることが可能である。Ｄｉを用いる場合には、実施例にて後述するような微量な成分を含むものである。
【００２８】
また、場合によっては、磁気特性を向上させるために他の元素が含有されてもよい。合金薄帯は合金材料であるため、微量の不純物が混入することは止むを得ないが、不純物量は少量であるほど好ましく、１質量％未満であることが好適である。
【００２９】
本発明の実施形態に係る合金薄帯の組成は、組成式ＲａＦｅ１００−ａ−ｂ−ｃ−ｄ−ｅＣｏｂＮｂｃＹｄＢｅにおいて、
ａ＝１１．０〜１３．０、ｂ＝８．０〜１１．０、ｃ＝０．１〜２．０、ｄ＝０．３〜０．８、ｅ＝５．５〜１０、好ましくはａ＝１１．０〜１３．０、ｂ＝８．０〜１１．０、ｃ＝０．１〜２．０、ｄ＝０．５〜０．８、ｅ＝５．５〜１０である。但し、Ｒは少なくともＮｄ及びＰｒを含む。
【００３０】
合金薄帯の組成を前記範囲に設定することにより、残留磁束密度（Ｂｒ）、保磁力（ＨｃＪ；ＨｃＢ）、および最大エネルギー積（（ＢＨ）ｍａｘ）に優れる合金薄帯が得られる。なお、合金薄帯は合金であるため、ある程度の不純物が混入することは避けがたい。したがって、本発明においては、「合金薄帯の組成」とは、混入する不純物を除いた他の成分についての組成を意味する。
【００３１】
合金の組成は、例えば、誘導結合プラズマ発光分光分析法などの測定装置を用いて測定されうる。合金の組成は、用いられる合金材料の配合比から推定することも可能である。
【００３２】
本発明の実施形態に係る希土類磁石用合金薄帯は、少なくともα−Ｆｅ系ソフト磁性相とＮｄ２Ｆｅ１４Ｂ系ハード磁性相を含む。
【００３３】
α−Ｆｅ系ソフト磁性相とは、Ｆｅの一部が他の元素で置換されている形態も包含する概念である。Ｆｅの一部がＣｏ等の他の遷移金属元素で置換されていてもよい。特にＦｅの一部をＣｏに置換した場合は、α−Ｆｅ系ソフト磁性相のキュリー温度を上昇させ、希土類磁石合金の耐熱温度が向上し、使用温度範囲を拡大させることができる。
【００３４】
Ｎｄ２Ｆｅ１４Ｂ系ハード磁性相とは、Ｎｄの一部がＰｒで置換されている形態も包含する概念である。一方、Ｆｅの一部がＣｏ等の他の遷移金属元素で置換されていてもよい。特にＦｅの一部をＣｏに置換した場合は、Ｎｄ２Ｆｅ１４Ｂ系ハード磁性相のキュリー温度を上昇させ、希土類磁石用合金の耐熱温度が向上し、使用温度範囲を拡大させることができる。
【００３５】
本発明の実施形態に係る希土類磁石用薄帯は少なくともα−Ｆｅ系ソフト磁性相とＮｄ２Ｆｅ１４Ｂ系ハード磁性相からなる複合組織構造を有することから、合金薄帯に添加されたＣｏの分布の割合は明らかでないが、合金薄帯中の置換されるＦｅの量は、Ｆｅに対して０．０１ａｔ％以上、３０ａｔ％以下であることが好ましい。０．０１ａｔ％未満であると、置換による効果が不十分となるおそれがある。３０ａｔ％を超えると、磁化の低下が大きくなる恐れや、保磁力の低下が大きくなるおそれがある。
【００３６】
本発明の実施形態に係る液体急冷法においては、合金溶湯を回転するロールに供給することによって急冷薄帯を得る。この場合、ロール周速度は１５〜２２．５ｍ／ｓｅｃ、好ましくは１７．５〜２１ｍ／ｓｅｃの範囲に設定することが望ましものである。さらに、前記ロール周速度は、好ましくは１９．０〜２０．５ｍ／ｓｅｃの範囲に設定することが望ましいものである。ロール周速度を前記範囲に設定することによって、保磁力（ＨｃＪ；ＨｃＢ）、残留磁束密度（Ｂｒ）、最大エネルギー積（（ＢＨ）ｍａｘ）などの磁気特性に優れる合金を得ることが可能である。ロール周速度が小さすぎると、急冷薄帯の内部組織が粗大なものとなり、均質性も失われ、磁石特性が低下してしまう。ロール周速度が大きすぎると、この後行う熱処理工程の条件設定が難しくなる。
【００３７】
前記液体急冷法により得られた急冷薄帯を熱処理することによって、結晶化させる。結晶化させるための熱処理条件によって、得られる合金の磁気特性が変化する。前記熱処理における昇温速度を所定の範囲に制御することによって、熱安定性を大きく向上させうることがわかった。本発明の実施形態においては、前記昇温速度を、１５０〜２５０℃／ｍｉｎ、好ましくは１８０〜２２０℃／ｍｉｎの範囲に設定し、その昇温速度で急冷薄帯を熱処理して、急冷薄帯を結晶化させる。このような昇温速度で熱処理することによって、保磁力などの磁石特性に優れる磁石合金を得ることができる。そして、製造される磁石の高温での不可逆減磁率を低減することが可能である。つまり、高温環境下で使用しても、磁気特性が低下しにくい磁石が得られる。
【００３８】
急冷薄帯の熱処理は、大きな昇温速度が実現できる装置を用いて行われることが好ましい。例えば、赤外線ゴールドイメージ炉が用いられる。熱処理の熱処理温度は、６００〜６７５℃であり、好ましくは６２５〜６６０℃であり、さらに好ましくは６４０〜６６０℃である。この範囲の温度で熱処理することによって、残留磁束密度（Ｂｒ）、保磁力（ＨｃＪ；ＨｃＢ）、最大エネルギー積（（ＢＨ）ｍａｘ）などの磁気特性に優れる合金を得ることが可能である。熱処理温度が低すぎると、磁性を担うＮｄ２Ｆｅ１４Ｂ型結晶相の析出および成長を十分に進めることができず、十分な磁石特性を得ることができない。熱処理温度が高すぎると、Ｎｄ２Ｆｅ１４Ｂ型結晶相およびαＦｅ型結晶相が必要以上に粗大化し、十分な磁石特性を得ることができない。
【００３９】
熱処理の熱処理時間は、０〜１５ｍｉｎであり、好ましくは５〜１２．５ｍｉｎであり、さらに好ましくは７．５〜１２．５ｍｉｎである。ここで、熱処理時間０ｍｉｎとは、熱処理温度到達後に温度を保持することなく、直ちに冷却を開始することを意味する。この範囲の熱処理時間とすることによって、残留磁束密度（Ｂｒ）、保磁力（ＨｃＪ；ＨｃＢ）、最大エネルギー積（（ＢＨ）ｍａｘ）などの磁気特性に優れる合金を得ることが可能である。なお、熱処理時間は、目的とする熱処理温度範囲において保持される時間を意味する。例えば、熱処理温度が６００℃である場合、６００℃で３分保持したのち冷却したら、熱処理時間は３分である。なお、熱処理時に温度を完全に一定に保つことは困難であるので、熱処理時間の算定にあたっては、ある程度の温度幅を考慮すべきである。本願においては、±３℃の範囲の温度の変動は、熱処理時間の算定にあたっては考慮しないものとする。例えば、目的とする熱処理温度が６００℃である場合、６００℃±３℃の温度範囲である時間の合計を、熱処理の熱処理時間とする。
【００４０】
熱処理によって希土類磁石原料となる合金薄帯が得られるが、合金薄帯は、永久磁石相（ハード相）と軟磁性相（ソフト相）とがナノサイズで混在する交換スプリング磁石であることが好ましい。交換スプリング磁石は、高い磁束密度を有するソフト相を含有するため、磁石全体としての磁束密度が向上し、磁気特性の向上が図れる。
【００４１】
熱処理が施された合金薄帯を用いてボンド磁石を製造する方法については、特に限定されない。通常は、合金薄帯を粉砕して得られる合金粉末を用いてボンド磁石が製造される。合金粉末の粉砕方法やボンド磁石の製造方法については、公知技術が適宜援用されうる。
【００４２】
（実施形態２）
次に、上述した本発明の実施形態１に係る製造方法により得られる希土類磁石用合金薄帯について、実施形態２として説明する。
【００４３】
本発明の実施形態２に係る希土類磁石用合金薄帯は、プラセオジム（Ｐｒ）、ネオジム（Ｎｄ）、鉄（Ｆｅ）、コバルト（Ｃｏ）、ニオブ（Ｎｂ）、イットリウム（Ｙ）およびホウ素（Ｂ）を含む合金溶湯を回転するロールに供給し、その得られた急冷薄帯を１５０〜２５０℃／ｍｉｎの範囲の昇温速度、好ましくは１８０〜２２０℃／ｍｉｎの範囲の昇温速度で熱処理して、前記急冷薄帯を結晶化した組織構造として得られるものである。
【００４４】
本発明の実施形態２に係る希土類磁石用合金薄帯は、上述した本発明の実施形態１に係る製造方法によって得られるが、本発明の実施形態１に係る製造方法により得られる構造および同相の組成を有している限り、他の製造方法を用いて製造されたものであってもよいものである。本発明の実施形態２に係る合金薄帯は、残留磁束密度（Ｂｒ）、保磁力（ＨｃＪ；ＨｃＢ）、最大エネルギー積（（ＢＨ）ｍａｘ）などの磁気特性、および熱安定性に優れる。
【００４５】
本発明の実施形態２に係る合金薄帯の組成は、本発明の実施形態１において説明したとおりである。すなわち、本発明の実施形態２に係る合金薄帯の組成は、好ましくはＲａＦｅ１００−ａ−ｂ−ｃ−ｄ−ｅＣｏｂＮｂｃＹｄＢｅにおいて、
ａ＝１１．０〜１３．０、ｂ＝８．０〜１１．０、ｃ＝０．１〜２．０、ｄ＝０．２〜１．０、ｅ＝５．５〜１０、好ましくはａ＝１１．０〜１３．０、ｂ＝８．０〜１１．０、ｃ＝０．１〜２．０、ｄ＝０．３〜０．８、ｅ＝６〜１０、さらに好ましくはａ＝１１．０〜１３．０、ｂ＝８．０〜１１．０、ｃ＝０．１〜２．０、ｄ＝０．５〜０．８、ｅ＝５．５〜１０である。但し、Ｒは少なくともＮｄ及びＰｒを含む。
【００４６】
本発明の実施形態２に係る合金薄帯の組成を前記範囲に設定することにより、高価な希少金属である、Ｔｂ、ＤｙおよびＨｏを用いることなく、残留磁束密度（Ｂｒ）、保磁力（ＨｃＪ；ＨｃＢ）、および最大エネルギー積（（ＢＨ）ｍａｘ）に優れる合金薄帯が得られる。因みに、元素のクラーク数について説明すると、Ｙはクラーク数０．００３％であり、Ｔｂはクラーク数０．００００８％であり、Ｄｙはクラーク数０．０００４％であり、Ｈｏはクラーク数０．０００１％である。
【００４７】
本発明の実施形態２に係る合金薄帯の結晶化構造を得るために必要なロール周速度、熱処理の昇温速度、熱処理温度、熱処理時間などの製造条件については、本発明の実施形態１において説明した通りである。具体的には、ロール周速度が１５．０〜２２．５ｍ／ｓｅｃであり、好ましくは１７．５〜２１ｍ／ｓｅｃであり、さらに好ましくは１９．０〜２０．５ｍ／ｓｅｃであり、熱処理の昇温速度が１５０〜２５０℃／ｍｉｎ、好ましくは１８０〜２２０℃／ｍｉｎであり、熱処理の熱処理温度が６００〜６７５℃であり、好ましくは６２５〜６６０℃であり、さらに好ましくは６４０〜６６０℃であり、熱処理の熱処理時間が０〜１５ｍｉｎであり、好ましくは５〜１２．５ｍｉｎであり、さらに好ましくは７．５〜１２．５ｍｉｎである。それぞれの条件の詳細については、本発明の第１において説明したため、ここでは説明を省略する。
【００４８】
前記合金薄帯の磁気特性としては、等方性であっても異方性であってもよい。また、合金薄帯は、磁気特性を考慮すると、少なくともα−Ｆｅ型ソフト相、およびＮｄ２Ｆｅ１４Ｂ型ハード相を含む交換スプリング磁石であることが好ましい。
【００４９】
前記合金薄帯の結晶構造は、多数の結晶粒から構成される。前記結晶粒の平均粒径は、好ましくは３０〜６０ｎｍの範囲に設定することが望ましいものである。前記結晶粒の平均粒径は、透過型電子顕微鏡（ＴＥＭ）を用いて測定されうる。具体的には、ＴＥＭ写真において確認される結晶粒１００個の結晶粒を任意に選び、各粒子の長径を測定し、長径の平均値が平均粒径とされる。
【００５０】
前記合金薄帯の原料のうち、Ｐｒ源およびＮｄ源としては、目的の組成が達成されるのであれば、何を用いてもよいが、好ましくは工業的に安価であるジジムを用いる。
【００５１】
本発明の実施形態２に係る合金薄帯は、高価な希少金属である、Ｔｂ、ＤｙおよびＨｏを用いることなく、保磁力などの磁石特性を向上することが可能である。具体的に、前記保磁力ＨｃJが１．１５ＭＡ／ｍ≦ＨｃＪ≦１．５０ＭＡ／ｍであることが好ましく、好ましくは１．２７ＭＡ／ｍ≦ＨｃＪ≦１．４５ＭＡ／ｍであることが望ましい。このことにより、前記合金薄帯は１２５℃まで加熱した際の不可逆減磁率が、−２．０％未満である高温での熱安定性に優れた磁石材料や、１５０℃まで加熱した際の不可逆減磁率が、−３．６％未満である高温での熱安定性に優れた磁石材料の原料として使用することが可能となる。不可逆減磁率（％）は、例えば４．８ＭＡ／ｍでパルス着磁した後の磁束（Ｆ１）、および所定の温度で磁石材料を保持し、更に常温に冷却した後の磁束（Ｆ２）に基づいて、（Ｆ１−Ｆ２）×１００／Ｆ１により算出されうる。磁束は、デジタルフラックスメータなどの磁気特性評価装置を用いて測定されうる。所定の温度に保持するには、恒温槽において例えば１時間保持される。常温での冷却は、例えば大気中に１時間保持される。
【００５２】
（実施形態３）
次に、本発明の実施形態１及び２に係る合金薄帯を利用したボンド磁石を実施形態３として説明する。
【００５３】
本発明の実施形態１及び２に係る合金薄帯を粉砕することによって、前記結晶構造を有する合金粉末が得られる。前記合金粉末は、必要に応じて分級された後、樹脂と混合され、成形されてボンド磁石として構成される。合金薄帯の粉砕手段、粉末の粒径、樹脂などの、ボンド磁石を作製する手段は、特に限定されない。公知のボンド磁石の製造方法が適宜用いられうる。樹脂としては、例えばエポキシ樹脂、ナイロン樹脂などが用いられる。成形は、圧縮成形や射出成形などの公知手段が用いられる。
【００５４】
本発明の実施形態３に係るボンド磁石は、耐熱性に優れる磁石合金を原料として作製されるため、耐熱性に優れる。具体的には、本発明の実施形態３に係るボンド磁石は、１２５℃まで加熱した際の不可逆減磁率が、好ましくは−２．０％未満であることが望ましいものである。１５０℃まで加熱した際の前記ボンド磁石の不可逆減磁率は、好ましくは−３．６％未満であることが望ましいものである。前記ボンド磁石の不可逆減磁率（％）は、例えば４．８ＭＡ／ｍでパルス着磁した後の磁束（Ｆ１）、および所定の温度でボンド磁石を保持し、更に常温に冷却した後の磁束（Ｆ２）に基づいて、（Ｆ１−Ｆ２）×１００／Ｆ１により算出されうる。磁束は、デジタルフラックスメータなどの磁気特性評価装置を用いて測定されうる。所定の温度に保持するには、恒温槽において例えば１時間保持される。常温での冷却は、例えば大気中に１時間保持される。
【００５５】
（実施形態４）
次に、前記合金薄帯を構成する希土類磁石用合金について実施形態４として説明する。
【００５６】
本発明の実施形態４に係る希土類磁石用合金は、保磁力の大きな希土類磁石用合金であって、その組成に、プラセオジム（Ｐｒ）、ネオジム（Ｎｄ）、鉄（Ｆｅ）、コバルト（Ｃｏ）、ニオブ（Ｎｂ）、イットリウム（Ｙ）、およびホウ素（Ｂ）を含み、保磁力ＨｃＪが１．１５ＭＡ／ｍ≦ＨｃＪ≦１．５０ＭＡ／ｍである希土類磁石用合金である。前記合金は、薄帯状であってもよいし、粉末状であってもよい。本発明の実施形態４に係る、前記組織構造をもつ保磁力の大きな合金を用いることによって、熱安定性に優れる１２５℃まで加熱した際の不可逆減磁率が、−２．０％未満である磁石や１５０℃まで加熱した際の不可逆減磁率が、−３．６％未満である高温での熱安定性に優れた磁石が製造される。磁石合金は、保磁力などの磁気特性にも優れることが好ましい。具体的には、保磁力ＨｃJが１４．５ｋＯｅ（１．１５ＭＡ／ｍ）以上であることが好ましい。
【００５７】
（実施例）
次に、本発明の実施形態の効果を、以下の実施例を用いて説明する。
（組成の影響）
合金薄帯の組成を変化させて、合金薄帯の組成と磁気特性との関連性を調査した。合金薄帯の製造手順は、原材料の配合量を目的とする組成に応じて変化させた以外は、以下の手順とした。
【００５８】
目的の組成比の磁性合金を得るにために、組成式中のＮｄとＰｒの合計としてＤｉを用い、その他の組成成分であるＦｅ，Ｃｏ，Ｎｂ，Ｙ，Ｂを単体で目的の組成比に応じて配合する方法を採用した。前記Ｄｉとして、Ｄｉ−Ｆｅ合金を用いた。実験で用いたＤｉ−Ｆｅ合金は、Ｎｄが６６．７３ｗｔ％、Ｐｒが１９．０６ｗｔ％、Ｆｅが１４．１４ｗｔ％のものを用いた。また、各原子の構成比率よりＤｉｄｙｍｉｕｍの分子量を１４３．５とした。詳細な組成を表１に記す。
【表１】
0004742228.tif 000002
【００５９】
金属であるＤｉ−Ｆｅ合金、Ｆｅ、Ｃｏ、Ｎｂ、およびＹと、メタロイドであるＢを含む母合金を、真空吸い上げ法により作製した。片ロール液体急冷法を用いて、母合金を溶解して得られた合金溶湯から、急速冷却により結晶化された組織構造を有する急冷薄帯を得た。急冷薄帯作製時の雰囲気は高純度Ａｒガスとした。ロールは、銅製のロールにＣｒメッキを施したものであり、ロールの直径は３００ｍｍであった。ロール周速度は２０ｍ／ｓｅｃとした。ロールへの合金溶湯の供給は、オリフィス径が０．５ｍｍである石英射出管を使用して行い、射出時には、高純度Ａｒガスを用いて、射出ガス圧を３０ｋＰａ一定とした。得られた急冷薄帯は、赤外線ゴールドイメージ炉を用いて高純度Ａｒガス雰囲気中において熱処理された。昇温速度、熱処理温度、熱処理時間は適宜選択した。
【００６０】
まず、最適な急冷薄帯の熱処理条件を定める際の参考とするために、組成Ｄｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６の合金薄帯についてのＤＳＣ曲線を測定した。結果を図１に示す。ＤＳＣ曲線は、リガク社製示差熱量計を用いて行い、ＤＳＣ（Differential Scanning Calorimetry）の昇温速度は２０℃／ｍｉｎで行った。結晶相の同定は、急冷薄帯試料に低温より熱処理を施し、発熱ピーク温度に達した後、常温まで急冷し、Ｘ線回折を調べ、それぞれの発熱ピークがどの結晶相に対応しているかを確認した。図１より、ハード相として作用する（Ｐｒ，Ｎｄ）２Ｆｅ１４Ｂ型結晶相の結晶化開始温度は約５９２．４℃であることが分かり、この組成系の熱処理は５７５℃以上で行うべきという指針が得られた。
【００６１】
次に、組成Ｄｉ１２．５Ｆｅ７０．５−ｘＣｏ１０Ｎｂ１ＹｘＢ６すなわち、Ｐｒ２．７Ｎｄ９．８Ｆｅ７０．５−ｘＣｏ１０Ｎｂ１ＹｘＢ６の急冷薄帯について、昇温速度２１０℃／ｍｉｎ、温度６５０℃、時間１０ｍｉｎの条件の下で熱処理した後の磁気特性を測定した。ｘを０〜１．０の範囲で変化させた場合に得られた結果を図２に示す。ここで、Ｃｏを１０ａｔ％としたのは、Ｃｏ量を８ａｔ％、１０ａｔ％、１２ａｔ％と変化させて磁気特性を評価したところ、Ｃｏ量が１０ａｔ％の場合に磁気特性が最高値を示したためである。Ｎｂを１．０ａｔ％としたのは、Ｎｂ量を０．５ａｔ％、１．０ａｔ％、１．５ａｔ％、２．０ａｔ％と変化させて磁気特性を評価したところ、Ｎｂ量が１．０ａｔ％の場合に磁気特性が最高値を示したためである。Ｂを６ａｔ％としたのは、Ｂ量を５．５ａｔ％、６．０ａｔ％、７ａｔ％，８ａｔ％，９ａｔ％，１０ａｔ％と変化させて磁気特性を評価したところ、Ｂ量が６．０ａｔ％の場合に磁気特性が最高値を示したためである。
【００６２】
合金薄帯の残留磁束密度（Ｂｒ）、保磁力（ＨｃＪ；ＨｃＢ）、および最大エネルギー積（（ＢＨ）ｍａｘ）は、合金薄帯に対して４．８ＭＡ／ｍのパルス着磁を行った後に、東英工業社製振動試料型磁力計（ＶＳＭ）を用いて、常温で測定した。ｘの値が０．２〜１．０の範囲で良好な保磁力を有する合金薄帯が得られた。また、Ｊｒ，ＨｃＢ，（ＢＨ）ｍａｘも含めて考慮すると、良好な磁気特性を有する合金薄帯を得るための、最も良好なｘの値は、０．７であった。
【００６３】
上記は、ＦｅをＹで置換した組成に関する結果である。ＤｉをＹで置換した場合にも、同様の保磁力の増大が確認された。すなわち、Ｙ無添加のＤｉ１２．５Ｆｅ７０．５Ｃｏ１０Ｎｂ１Ｂ６組成急冷薄帯では、最適条件（ロール周速度２０．０ｍ／ｓ、熱処理温度６２５℃、熱処理時間５ｍｉｎ）にて、保磁力ＨｃＪ＝１０４８．４ｋＡ／ｍであったのに対し、ＤｉをＹで置換した。Ｄｉ１１．８Ｆｅ７０．５Ｃｏ１０Ｎｂ１Ｙ０．７Ｂ６組成では、最適条件（ロール周速度２０．０ｍ／ｓ、熱処理温度６５０℃、熱処理時間１０ｍｉｎ）ＨｃＪ＝１２６２．１ｋＡ／ｍとなった。
【００６４】
（ロール周速度の影響）
組成がＤｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６である合金薄帯を、ロール周速度を変化させた以外は、「組成の影響」に記載の方法に準じて作製した。ロール周速度は１５〜２２．５ｍ／ｓｅｃの範囲で変化させた。結果を図３に示す。図３に示すように、ロール周速度が１５〜２２．５ｍ／ｓｅｃの全ての範囲で良好な保磁力を有する合金薄帯が得られた。また、Ｊｒ，ＨｃＢ，（ＢＨ）ｍａｘも含めて考慮すると、良好な磁気特性を有する合金薄帯を得るための、最も良好なロール周速度は２０．０ｍ／ｓｅｃであった。
【００６５】
（熱処理温度の影響）
組成がＤｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６である合金薄帯を、熱処理温度を変化させた以外は、「組成の影響」に記載の方法に準じて作製した。熱処理温度は５７５〜６７５℃の範囲で変化させた。結果を図４に示す。図４に示すように、熱処理速度が６００〜６７５℃の範囲であると、良好な保磁力を有する合金薄帯が得られた。また、Ｊｒ，ＨｃＢ，（ＢＨ）ｍａｘも含めて考慮すると、良好な磁気特性を有する合金薄帯を得るための最も良好な熱処理温度は６５０℃であった。熱処理温度が５５０℃より低い場合には磁気特性の確保が難しかったが、その理由は図１に示したＤＳＣの結果からも了解される。
【００６６】
（熱処理時間の影響）
組成がＤｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６である合金薄帯を、熱処理の際の昇温速度を変化させた以外は、「組成の影響」に記載の方法に準じて作製した。結果を図５に示す。図５に示すように、熱処理速度が０〜１５ｍｉｎの全ての範囲で、良好な保磁力を有する合金薄帯が得られた。ここで熱処理時間０ｍｉｎとは、熱処理の際に最高温度到達後直ちに冷却を開始したことを意味する。また、Ｊｒ，ＨｃＢ，（ＢＨ）ｍａｘも含めて考慮すると、良好な磁気特性を有する合金薄帯を得るための最も良好な熱処理時間は１０ｍｉｎであった。
【００６７】
図６には、Ｄｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６である合金薄帯のＡｓ  ｍｅｌｔ−ｓｐｕｎ、熱処理温度５７５℃、６００℃、６２５℃、６５０℃、および６７５℃でのＸ線回折図形を示す。測定にはＣｕのＫα線を使用した。図６より、Ａｓ  ｍｅｌｔ−ｓｐｕｎでは、結晶相からの回折線が見られず、ほぼ非晶質であることがわかる。また、各熱処理温度別の回折図において、Ｎｄ２Ｆｅ１４Ｂ型結晶相とα−Ｆｅ型結晶相が現われ、複合組織であることがわかる。α−Ｆｅ型結晶相の回折線強度は全体から見ると小さいものであった。
【００６８】
（結晶粒の粒径の影響）
組成がＤｉａＦｅ６９．８Ｃｏ１０Ｎｂ１ＹｄＢ６すなわち、Ｐｒ０．２１ａＮｄ０．７９ａＦｅ６９．８Ｃｏ１０Ｎｂ１ＹｄＢ６である合金薄帯に関して、ａおよびｄの値を変化させて、得られる合金薄帯における結晶粒の平均粒径を透過型電子顕微鏡（ＴＥＭ）を用いて求めた。ＴＥＭ写真において確認される結晶粒から１００個の結晶粒を任意に選び、各粒子の長径を測定し、長径の平均値を平均粒径とした。所定の組成における平均粒径を表２に示す。
【表２】
0004742228.tif 000003
【００６９】
得られた合金薄帯はいずれも優れた磁気特性を示し、平均粒径は３０〜６０ｎｍであった。一方、発明者らの一人によって報告されているＤｉ１２．５Ｆｅ７０．５Ｃｏ１０Ｎｂ１Ｂ６組成急冷薄帯では、平均粒径は約２０ｎｍと小さく、ＨｃＪ＝１．０４９ＭＡ／ｍであった。Ｄｉ１２．５Ｆｅ６９．５Ｃｏ１０Ｎｂ１Ｖ１Ｂ６組成急冷薄帯では、平均粒径は約２５ｎｍとやはり小さく、ＨｃＪ＝１．１００ＭＡ／ｍであった。本発明の磁性合金では、これらと比較して結晶粒径が大きく、かつ大きなＨｃＪが得られている。従って平均粒径が保磁力増大の原因であるとは考え難く、化合物の磁気の本質的な特性である、異方性磁場Ｈａや結晶磁気異方性定数Ｋｕの絶対値が変化しているものと思われる。しかしながら「Ｄｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６についての磁気特性は後述するように、試料が等方性であることから詳細が明らかではない。
【００７０】
（Ｄｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６についての磁気特性）
実験した範囲においては、組成がＤｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６であり、ロール周速度が２０．０ｍ／ｓｅｃ、熱処理温度が６５０℃、熱処理時間が１０ｍｉｎのときに、もっとも最適な磁気特性が得られた。この条件下での諸特性について以下に示す。
図７は得られた合金薄帯の減磁曲線である。
Ｊｒ＝０．８５Ｔ（８．５ｋＧ）、ＨｃＪ＝１．４０９０ＭＡ／ｍ（１７．７１ｋＯｅ）、ＨｃＢ＝０．５８８３ＭＡ／ｍ（７．３９５ｋＯｅ）、（ＢＨ）ｍａｘ＝１２６．４ｋＪ／ｍ３（１５．８８ＭＧＯｅ）であった。
【００７１】
図８は得られた合金薄帯のσ−Ｔ曲線である。試料は予め、４．８ＭＡ／ｍにて着磁し、振動試料型磁力計（ＶＳＭ）を用いて測定した。測定磁界は１６０Ａ／ｍであった。図８より、試料のキュリー温度は４２８℃、Ｎｄ２Ｆｅ１４Ｂ型結晶相の量はおよそ７６ｖｏｌ％、α−Ｆｅ型結晶相の量はおよそ２４ｖｏｌ％であることがわかる。
【００７２】
図９は得られた合金薄帯のＴＥＭ写真および電子線回折写真である。図９に示すＴＥＭ写真より、結晶粒の粒径は、約１５〜１００ｎｍ程度のものが観察され、平均粒径は４８ｎｍであった。また、図９に示す電子線回折写真からは、得られた合金薄帯が等方性であることがわかる。
【００７３】
（不可逆減磁率の測定）
組成Ｄｉ１２．５Ｆｅ６９．８Ｃｏ１０Ｎｂ１Ｙ０．７Ｂ６すなわち、Ｐｒ２．７Ｎｄ９．８Ｆｅ６９．８Ｃｏ１０Ｎｂ１Ｙ０．７Ｂ６の合金薄帯を用いて、ボンド磁石を作製した。まず、合金薄帯を１５０μｍ以下に粉砕して、合金粉末を得た。合金粉末と、バインダーとして作用する耐熱性樹脂であるエポキシ樹脂２．５質量％とを混合撹拌し、９８０ＭＰａの圧力で圧縮成形した。その後、１８０℃×１ｈの硬化処理を行い、直径１０ｍｍ×長さ７．８ｍｍの（等方性）ボンド磁石を得た。各ボンド磁石の磁気特性は、４．８ＭＡ／ｍのパルス着磁を行った後に、高感度自記磁束計（東英工業社製）を用いて測定した。ボンド磁石の減磁曲線を図１０に示す。このボンド磁石の密度は６．１Ｍｇ／ｍ３であった。また、磁気特性の値はそれぞれＪｒ＝０．６２Ｔ（６．２ｋＧ）、ＨｃＪ＝１．３８４９ＭＡ／ｍ（１７．４０ｋＯｅ）、ＨｃＢ＝０．４２９２ＭＡ／ｍ（５．３９ｋＯｅ）、（ＢＨ）ｍａｘ＝６６．３ｋＪ／ｍ３（８．３３ＭＧＯｅ）であった。
各ボンド磁石の不可逆減磁率は、以下の様に求めた。まず、デジタルフラックスメータ（東英工業社製）を使用し、４．８ＭＡ／ｍのパルス着磁した後のボンド磁石の磁束（Ｆ１）を測定した。次に、恒温槽にて所定の温度で１時間保持し、空気中で１時間放冷した後のボンド磁石の磁束（Ｆ２）を測定した。これらの測定結果に基づき、１２５℃および１５０℃における不可逆減磁率（％）を、（Ｆ１−Ｆ２）×１００／Ｆ１により算出した。
【００７４】
作製したボンド磁石の磁気特性および不可逆減磁率の温度依存性を図１１示す。図１１からわかるように、本発明のボンド磁石における減磁率は、１２５℃において、−１．３８％、１５０℃において、−３．５８％となっている。
【００７５】
比較のために、非特許文献２で用いられている組成（Ｎｄ０．７５Ｐｒ０．２Ｄｙ０．０５）８．９ＦｅｂａｌＣｏ８．０Ｂ５．７にて合金薄帯を作製した。ロール周速度、熱処理条件、ボンド磁石の作製条件は、「組成の影響」に記載の方法、および上記ボンド磁石の製造方法をもとに非特許文献２の最適条件と同一とした。得られたボンド磁石の密度は、ほぼ同じであった。このボンド磁石の１２５℃における不可逆減磁率は−２．０６％、１５０℃における不可逆減磁率は−３．６４％であった。
【産業上の利用可能性】
【００７６】
以上説明したように、本発明によれば、自動車搭載永久磁石モータ、各種ＯＡ機器類等のスピンドルモータおよびステッピングモータ等に広く使用されうる。高温環境下で使用される自動車搭載永久磁石モータに適用されることが好ましい。具体的には、電動カーテン用リニアモータ、サンルーフ開閉用モータ、パワーウィンド用モータ、ワイパー用モータ、電動ミラー格納用モータ、電動ミラー制御用モータ、ステアリングアクチュエータ等が挙げられる。
【図面の簡単な説明】
【００７７】
【図１】組成Ｄｉ１２．５Ｆｅ６９．８Ｃｏ１０Ｎｂ１Ｙ０．７Ｂ６の合金薄帯について昇温速度２０℃／ｍｉｎにて測定したＤＳＣ曲線である。
【図２】組成Ｄｉ１２．５Ｆｅ７０．５−ｘＣｏ１０Ｎｂ１ＹｘＢ６の合金薄帯について、組成と熱処理後磁気特性との関係を示した図である。
【図３】組成Ｄｉ１２．５Ｆｅ６９．８Ｃｏ１０Ｎｂ１Ｙ０．７Ｂ６の合金薄帯について、ロール周速度と熱処理後磁気特性との関係を示すグラフである。
【図４】組成Ｄｉ１２．５Ｆｅ６９．８Ｃｏ１０Ｎｂ１Ｙ０．７Ｂ６の合金薄帯について、熱処理温度と熱処理後磁気特性との関係を示すグラフである。
【図５】組成Ｄｉ１２．５Ｆｅ６９．８Ｃｏ１０Ｎｂ１Ｙ０．７Ｂ６の合金薄帯について、熱処理時間と熱処理後磁気特性との関係を示すグラフである。
【図６】組成Ｄｉ１２．５Ｆｅ６９．８Ｃｏ１０Ｎｂ１Ｙ０．７Ｂ６の合金薄帯について、Ａｓ−ｍｅｌｔ  ｓｐｕｎ、熱処理温度５７５℃、６００℃、６２５℃、６５０℃、および６７５℃で熱処理して得られた合金薄帯のＸ線回折図形である。
【図７】組成がＤｉ１２．５Ｆｅ６９．８Ｃｏ１０Ｎｂ１Ｙ０．７Ｂ６であり、ロール周速度が２０．０ｍ／ｓｅｃ、熱処理温度が６５０℃、熱処理時間が１０ｍｉｎの条件で作製された合金薄帯の減磁曲線を示すグラフである。
【図８】組成がＤｉ１２．５Ｆｅ６９．８Ｃｏ１０Ｎｂ１Ｙ０．７Ｂ６であり、ロール周速度が２０．０ｍ／ｓｅｃの条件で作製された合金薄帯のσ−Ｔ曲線である。
【図９】組成がＤｉ１２．５Ｆｅ６９．８Ｃｏ１０Ｎｂ１Ｙ０．７Ｂ６であり、ロール周速度が２０．０ｍ／ｓｅｃ、熱処理温度が６５０℃、熱処理時間が１０ｍｉｎの条件で作製された合金薄帯のＴＥＭ写真である。
【図１０】組成Ｄｉ１２．５Ｆｅ６９．８Ｃｏ１０Ｎｂ１Ｙ０．７Ｂ６におけるボンド磁石の減磁曲線である。
【図１１】作製したボンド磁石の不可逆減磁率についての温度依存性を示すグラフである。
【図１】
0004742228.tif 000004
【図２】
0004742228.tif 000005
【図３】
0004742228.tif 000006
【図４】
0004742228.tif 000007
【図５】
0004742228.tif 000008
【図６】
0004742228.tif 000009
【図７】
0004742228.tif 000010
【図８】
0004742228.tif 000011
【図９】
0004742228.tif 000012
【図１０】
0004742228.tif 000013
【図１１】
0004742228.tif 000014